(57)【要約】  酸化アルミニウム質焼結体およびムライト質焼結体を含む第１表面部を有する絶縁基板と、マンガン化合物およびモリブデン化合物の少なくとも一方を含有しており、絶縁基板の第１表面部に接している第２表面部を含むメタライズ層とを備えており、メタライズ層の第２表面部および絶縁基板の第１表面部が、マンガンシリケート相およびマグネシウムシリケート相の少なくとも一方を含有している配線基板等である。
2018155053.tif 000002
【特許請求の範囲】
【請求項１】
酸化アルミニウム質焼結体およびムライト質焼結体を含む第１表面部を有する絶縁基板と、
マンガン化合物およびモリブデン化合物の少なくとも一方を含有しており、前記絶縁基板の前記第１表面部に接している第２表面部を含むメタライズ層とを備えており、
該メタライズ層の前記第２表面部および前記絶縁基板の前記第１表面部が、マンガンシリケート相およびマグネシウムシリケート相の少なくとも一方を含有している配線基板。
【請求項２】
前記絶縁基板および前記メタライズ層が、マンガン化合物およびモリブデン化合物の少なくとも一方とシリカとを含む添加物を含有しており、
前記絶縁基板および前記メタライズ層における前記添加物の含有率は、前記第１表面部において前記絶縁基板の他の部分よりも大きく、前記第２表面部において前記メタライズ層の他の部分よりも大きい請求項１記載の配線基板。
【請求項３】
前記モリブデン化合物が酸化モリブデンである請求項２記載の配線基板。
【請求項４】
前記絶縁基板がマンガンアルミネート相およびマグネシウムアルミネート相の少なくとも一方をさらに含有している請求項１〜請求項３のいずれか１項記載の配線基板。
【請求項５】
前記絶縁基板の下面および側面が前記第１表面部を有しているとともに、前記絶縁基板の前記下面および前記側面に前記メタライズ層が位置している請求項１〜請求項４のいずれか１項記載の配線基板。
【請求項６】
請求項１〜請求項５のいずれか１項記載の配線基板と、
凹部を有する金属筐体とを備えており、
該金属筐体の凹部の内面に前記絶縁基板が、前記メタライズ層を介して接合されている電子装置用パッケージ。
【請求項７】
前記金属筐体の凹部の底面および内側面に前記絶縁基板の下面および側面が、前記メタライズ層を介して接合されている請求項５を引用する請求項６記載の電子装置用パッケージ。
【請求項８】
請求項６または請求項７記載の電子装置用パッケージと、
前記金属筐体の凹部内に収容された電子部品とを備える電子装置。
【発明の詳細な説明】
【技術分野】
【０００１】
本発明は、セラミック材料からなる絶縁基板と絶縁基板に接合されたメタライズ層とを含む配線基板、電子装置用パッケージおよび電子装置に関する。
【背景技術】
【０００２】
電子部品の搭載用等に用いられる基板として、酸化アルミニウム質焼結体等の絶縁材料からなる絶縁基板と、絶縁基板の表面に設けられたメタライズ層とを含むものが知られている。メタライズ層は、電子部品と外部電気回路との電気的な接続のための導電路として機能する。また、電子部品から外部への放熱性の向上等のため、メタライズ層に金属製の部材が接合される場合がある。【０００３】
基板に電子部品が実装されてなる電子装置は、スマートフォンおよびタブレット等の電子機器において部品として使用される。このような電子装置において高密度化および高周波化が進んでいる。また、小型化に伴い機械的な強度の向上も求められている。このような要求に対して、酸化アルミニウムを含み、焼結助剤としてマグネシウム化合物等が添加された材料を絶縁基板として用いる技術が提案されている（特許文献１、２を参照）。
【発明の概要】
【０００４】
本発明の１つの態様のメタライズ基板は、酸化アルミニウム質焼結体およびムライト質焼結体を含む第１表面部を有する絶縁基板と、マンガンおよびモリブデン化合物の少なくとも一方を含有しており、前記絶縁基板の前記第１表面部に接している第２表面部を含むメタライズ層とを備えている。該メタライズ層の前記第２表面部および前記絶縁基板の前記第１表面部が、マンガンシリケート相およびマグネシウムシリケート相の少なくとも一方を含有している。
【０００５】
本発明の１つの態様の電子装置用パッケージは、上記構成の配線基板と、凹部を有する金属筐体とを備える。金属筐体の凹部の内面に前記絶縁基板が、前記メタライズ層を介して接合されている。
【０００６】
本発明の１つの態様の電子装置は、上記構成の電子装置用パッケージと、前記金属筐体の凹部内に収容された電子部品とを備える。
【図面の簡単な説明】
【０００７】
【図１】（ａ）は本発明の実施形態の配線基板の一例を示す平面図であり、（ｂ）は（ａ）のＡ−Ａ線における断面図である。
【図２】本発明の実施形態の電子装置用パッケージの一例を示す断面図である。
【図３】本発明の実施形態の電子装置の一例を示す断面図である。
【図４】図１のＢ部分を拡大して示す断面図である。
【図５】図２のＣ部分を拡大して示す断面図である。
【発明を実施するための形態】
【０００８】
本発明の実施形態の配線基板、電子装置用パッケージおよび電子装置を、添付の図面を参照して説明する。なお、以下の説明における上下の区別は説明上の便宜的なものであり、実際に配線基板、電子装置用パッケージまたは電子装置が使用されるときの上下を限定するものではない。
【０００９】
図１（ａ）は本発明の実施形態の配線基板の一例を示す平面図であり、図１（ｂ）は図１（ａ）のＡ−Ａ線における断面図である。図２は本発明の実施形態の電子装置用パッケージの一例を示す断面図である。図３は本発明の実施形態の電子装置の一例を示す断面図である。図４は、図１に示す配線基板のＢ部分を拡大して示す断面図である。なお、図１（ａ）は断面図ではないが、識別しやすくするため、一部にハッチングを施している。また、配線基板に含まれないが電子装置用パッケージまたは電子装置には含まれる要素の一部を破線で示している。
【００１０】
絶縁基板１と、絶縁基板１に接しているメタライズ層２とによって、実施形態の配線基板10が基本的に構成されている。また、実施形態の配線基板10と、凹部12を有する金属筐体11とを有し、その凹部12の内面に絶縁基板１がメタライズ層２を介して接合されて、実施形態の電子装置用パッケージ20が基本的に構成されている。また、実施形態の電子装置20と、金属筐体11の凹部12内に収容された電子部品21とによって、実施形態の電子装置30が基本的に構成されている。収容された電子部品21は、例えばメタライズ層２の一部を介して外部と電気的に接続される。以下、配線基板10、電子装置用パッケージ20および電子装置30の詳細について説明する。
【００１１】
（配線基板）
配線基板10を構成している絶縁基板１は、例えば平面視で矩形状の板状部材であり、上面、下面および側面を有している。絶縁基板１は、例えば、複数のメタライズ層２を配置するための基体として機能する。
【００１２】
この絶縁基板１は、酸化アルミニウム質焼結体およびムライト質焼結体を含む第１表面部１ａを有している。配線基板10における第１表面部１ａは、絶縁基板１の表面のうちメタライズ層２が接している部分である。この実施形態の配線基板10では、絶縁基板１の下面および側面にメタライズ層２が接している。すなわち、絶縁基板１の下面および側面のメタライズ層２と接合されている部分が、第１表面部１ａである。
【００１３】
なお、絶縁基板１は、その全体が酸化アルミニウム質焼結体およびムライト質焼結体を含むセラミック焼結体からなるものでもよい。この場合、絶縁基板１は、アルミニウム質焼結体およびムライト質焼結体からなる複数の絶縁層（図示せず）が積層されて形成されたものでも構わない。
【００１４】
このような絶縁基板１は、例えば次のようにして製作することができる。すなわち、酸化アルミニウムおよびムライトの原料粉末を適当な添加材、有機バインダおよび有機溶剤と混練してスラリーを作製する。このスラリーをドクターブレード法等の方法でシート状に成形して四角シート状の複数のセラミックグリーンシートを作製する。次に、これらのセラミックグリーンシートを積層して積層体を作製する。その後、この積層体を1300〜1600℃の温度で焼成することによって絶縁基板１を製作することができる。上記の添加材としては、シリカ（酸化ケイ素）、酸化マンガン、酸化モリブデンおよび炭酸マグネシウム等を用いることができる。
【００１５】
絶縁基板１の下面のみが、メタライズ層２が接する第１表面部１ａを有する面であってもよい。この場合には、絶縁基板１を形成する複数の絶縁層のうち少なくとも最下層のものを、酸化アルミニウム質焼結体およびムライト質焼結体を含む絶縁層とすればよい。他の絶縁層は、例えば酸化アルミニウム質焼結体からなるものでもよい。酸化アルミニウム質焼結体およびムライト質焼結体を含む絶縁層と他の絶縁層とは、例えばろう材またはガラス等の接合材を介した接合法によって互いに接合させることができる（この形態は図示せず）。
【００１６】
メタライズ層２は、例えば後述する各種の金属部材を接合するためのろう付け用の金属層として機能する。また、メタライズ層２は、前述したように、電子部品21と外部の電気回路とを電気的に接続させるための導電路としても機能し得る。図１および以下に参照する各図では、導電路としてのメタライズ層２を他のメタライズ層２Ｌとして示している。他のメタライズ層２Ｌも、絶縁基板１の表面においては第１表面部１ａに接している。
【００１７】
実施形態の配線基板10では、絶縁基板１の下面および側面にメタライズ層２が接し、接合されている。このメタライズ層２は、マンガンおよびモリブデン化合物の少なくとも一方とシリカとを含有している。マンガン化合物およびモリブデン化合物は、例えばマンガンおよびモリブデンそれぞれの酸化物またはケイ酸塩（シリケート）等である。
【００１８】
また、メタライズ層２は、絶縁基板１の第１表面部１ａに接している第２表面部２ａを含んでいる。言い換えれば、メタライズ層２の表面のうち絶縁基板１の下面および側面等の第１表面部１ａに接している面が第２表面部２ａである。
【００１９】
メタライズ層２は、その全体がモリブデンおよびマンガンを含む金属材料の焼結体からなるものでもよい。メタライズ層２は、モリブデンおよびマンガン以外に、絶縁基板１（セラミックグリーンシート）との焼結挙動の調整用等の無機物（セラミックまたはガラス等）からなるフィラー粒子を含有していてもよい。
【００２０】
また、実施形態の配線基板10において、メタライズ層２の第２表面部２ａには、シリカ、酸化マンガンおよび酸化マグネシウムといった酸化物が含まれている。メタライズ層２に含まれる上記酸化物は、前述したように絶縁基板１の第１表面部１ａにも含まれている。これらの酸化物同士の結合によりメタライズ層２の絶縁基板１に対する接合の強度を高めることができる。
【００２１】
このような効果を得るためには、メタライズ層２は、少なくとも第２表面部２ａにおけるシリカ、酸化マンガンおよび酸化マグネシウムの合計の含有率が１〜20質量％であればよい。
【００２２】
メタライズ層２の第２表面部２ａおよび絶縁基板１の第１表面部１ａは、マンガンシリケート相およびマグネシウムシリケート相の少なくとも一方３を含有している。以下、マンガンシリケート相およびマグネシウムシリケート相の少なくとも一方３は、単にシリケート相３という場合がある。また、以下の説明おけるシリケート相３による効果は、マンガンシリケート相およびマグネシウムシリケート相のいずれか一方であっても、両方であっても、同様に得ることができる。
【００２３】
なお、絶縁基板１は、第１表面部１ａ以外の部分にもマンガンシリケート相およびマグネシウムシリケート相が含有されていてもよい。また、絶縁基板１が、マンガン、マグネシウムおよびシリカの少なくとも１種を含有していてもよい。絶縁基板１の例えば全体が、このような成分をさらに含有している場合には、酸化アルミニウムおよびムライトの結晶化の進展を低減させて、緻密化をさせることができる。これにより、絶縁基板１の機械的な強度を向上させることができる。
【００２４】
図４は、この第１表面部１ａおよび第２領域２ａを含む部分を拡大して断面図である。シリケート相３は、不定形等であり、その一例を図４において模式的に示している。図４において、絶縁基板１とメタライズ層２との境界線Ｋと上側の仮想線（二点鎖線）との間が第１表面部１ａであり、絶縁基板１とメタライズ層２との境界線Ｋと下側の仮想線（二点鎖線）との間が第２表面部２ａである。第１表面部１ａおよび第２表面部２ａでは、他の部分よりもシリケート相が多く分散して、含まれている。
【００２５】
実施形態の配線基板10では、メタライズ層２と絶縁基板１との界面において、互いに接し合うメタライズ層２の第２表面部２ａおよび絶縁基板１の第１表面部１ａの両方に含まれたマシリケート相３同士が強固に接合し合っている。そのため、メタライズ層２の絶縁基板１に対する接続信頼性を効果的に向上させることができる。また、メタライズ層２が配置される部分（第１表面部１ａ）は、酸化アルミニウム質焼結体等に比べて比誘電率が小さいムライト質焼結体を含んでいる。そのため、メタライズ層２を高周波信号が伝送されるときの伝送速度を向上させることができる。
【００２６】
したがって、メタライズ層２と絶縁基板１との接合強度が高く、両者の接続信頼性が効果的に高められている。このようなメタライズ層２を介して絶縁基板１に金属筐体11等の金属部材を接合するときには、金属筐体11と絶縁基板１との接続信頼性を効果的に高くすることができる。
【００２７】
シリケート相３は、例えば、図４に示すような不定形状の粒子であり、マンガンシリケートまたはマグネシウムシリケートの多結晶体である。これらのシリケート相３粒子は、複雑に曲がった凹凸を含む表面を有している。この場合には、メタライズ層２と絶縁基板１とに対するシリケート相の接合面積を大きくすることが容易である。また、メタライズ層２および絶縁基板１とシリケート相３との接合界面が、メタライズ層２と絶縁基板１との界面に平行な方向に対して斜め（直交を含む）になりやすい。そのため、メタライズ層２と絶縁基板１との界面に平行な方向に作用する応力によるメタライズ層２の剥がれを抑制する効果も比較的大きい。
【００２８】
第１表面部１ａおよび第２表面部２ａにおけるシリケート相３の存在割合は、例えば図４に示すような断面の観察における面積の割合として、約10〜40体積％であればよい。この存在割合は、上記のようにメタライズ層２と絶縁基板１との接合界面を走査型電子顕微鏡（ＳＥＭ）等で観察するとともに、ＸＤＲ法によるシリケート相の元素分析で測定することができる。
【００２９】
シリケート相３は、図４に示すような不定形状のものに限らず、球状、楕円球状または球状等であって表面の一部に凹凸を有するものでも構わない。また、複数種の形状のシリケート相３が含まれていてもよい。シリケート相３（粒子）の粒径についても、複数のもの同士で互いに異なる粒径でもよく、同じ程度に粒径が揃っていてもよい。不定形状のシリケート相３の粒径は、例えば、断面における最大の差し渡し距離として求めることができる。
【００３０】
上記のようなメタライズ層２は、例えば次のようにして形成することができる。まず、前述したような方法で、酸化アルミニウム質焼結体およびムライト質焼結体を含む絶縁基板１を作製する。絶縁基板１の下面および側面が第１表面部１ａを含むものとして以下の工程を進める。
【００３１】
次に、絶縁基板１の下面および側面に、メタライズ層２用の金属ペーストをスクリーン印刷法等の方法で所定パターンに塗布する。金属ペーストは、例えば、モリブデンおよびマンガンそれぞれの粉末を主原料とする原料粉末に、適当な有機溶剤、バインダを添加し、これらをミル等で混練することによって作製することができる。この金属ペーストにはシリカ（酸化ケイ素）、酸化マンガン、酸化モリブデンおよび酸化マグネシウム等の、セラミックグリーンシートに添加する材料と同様の材料が添加しておく。
【００３２】
次に、金属ペーストを所定パターンに塗布した絶縁基板１を、約1100〜1400℃程度の温度で焼成（いわゆる後焼成）する。これによって、金属ペーストと絶縁基板１とがシリカ等のガラス質を介して互いに接合される。以上の工程によって、絶縁基板１にメタライズ層２を形成することができる。
【００３３】
上記の焼成の際に、金属ペーストと絶縁基板１との界面部分において酸化マンガンおよび酸化マグネシウムとシリカとの反応が生じ、マンガンシリケートおよびマグネシウムシリケートが生成する。例えば金属ペーストにマグネシウムが添加されていなければ、金属ペースト側では酸化マンガンのみが生成する。この場合にも、絶縁基板１が酸化マグネシウムを含有していれば（添加されていれば）、メタライズ層２と絶縁基板１との接合界面部分に酸化マグネシウムを生成させることもできる。
【００３４】
なお、図１に示す例では、絶縁基板１の下面の第１表面部１ａに接するメタライズ層２に金属部材が接合された状態を示している。この金属部材は、後述する電子装置用パッケージ20に含まれる金属筐体11の一部であり、この金属筐体11の底部11Ａである。この詳細については以下で説明する。また、この例では、メタライズ層２と金属筐体11とは、ろう材４を介して接合されている。ろう材４は、例えば、銀ろう（ＪＩS規格のＢＡｇ８等）である。
【００３５】
（電子装置用パッケージ）
実施形態の電子装置用パッケージ20は、前述したように、実施形態の配線基板10と、凹部11ａを有する金属筐体11とによって形成されている。金属筐体11の凹部11ａの内面に絶縁基板１が、メタライズ層２を介して接合されている。
【００３６】
金属筐体11は、この実施形態の例では、例えば図２に示すように、金属製の平板状部材である底部11Ａと、金属製の枠状部材である枠部11Ｂとが接合されて形成されている。底部11Ａの上面と枠部11Ｂの内側面とで囲まれた領域が、配線基板10および電子部品21を収容するための容器の一部を構成する。
【００３７】
なお、金属筐体11は、底部と枠部とが一体的に形成されたもの（図示せず）でも構わない。一体型の金属筐体の場合には、底部11Ａと枠部11Ｂとの接合界面がないため、凹部12内を気密封止するときの気密性を高める上では有利である。また、底部11Ａと枠部11Ｂとの接合の工程が不要であるため、電子装置用パッケージ20としての生産性向上についても有利である。
【００３８】
金属筐体11は、例えば、銅、銅を含む合金材料、鉄−ニッケル合金、鉄−ニッケル−コバルト合金またはステンレス鋼等の金属材料によって形成されている。金属筐体11は、上記のような金属材料に、圧延、切断、研磨、研削およびエッチング等の金属加工を適宜選択して施すことによって、製作することができる。また、底部11Ａと枠部11Ｂとは、例えば銀ろう等のろう材を介した接合等の種々の接合法によって、互いに接合させることができる。
【００３９】
また、この実施形態の例では、枠部11Ｂの一部に、枠の内外を（内側面から外側面にかけて）貫通する貫通部13Ａ、13Ｂが設けられている。貫通部13Ａ、13Ｂは、例えば、凹部12の内側と外側との間で、電気接続または光接続等のための接続部材を通すための開口部として機能する。図２に示す例では、枠部11の一部に設けられた貫通部13Ａを介して配線基板10の一部が凹部12の内側から外側に張り出している。この張り出した部分（符号なし）に位置するメタライズ層２を介して、電子部品21と外部の電気回路との電気的な接続を行なうことができる。
【００４０】
枠部11Ｂの他の一部に設けられた貫通部13Ｂは、例えば光導波路等の光接続部材（図示せず）が配置される部分として機能し得る。この場合、貫通部11Ｂにおいて枠部11Ｂを貫通するように光導波路が配置される。光導波路を介して、電子部品と外部の光学装置（図示せず）との光接続を行なわせることができる。
【００４１】
図２に示す例では、絶縁基板１の下面および側面が、メタライズ層２が接する第１表面部１ａを有している。凹部11ａの底面に絶縁基板１の下面がメタライズ層２を介して接合されている。また、平面視で長方形状の凹部12の長辺側の２つの内側面のそれぞれに絶縁基板１の側面がメタライズ層２を介して接合されている。
【００４２】
このような電子装置用パッケージ20によれば、上記構成の配線基板10を含むことから、メタライズ層２を介した金属筐体11と絶縁基板１との接合強度が高い。そのため、長期信頼性が高い電子装置30を製作することが容易な電子装置用パッケージ20を提供することができる。
【００４３】
（電子装置）
実施形態の電子装置30は、前述したように、例えば上記構成の電子装置用パッケージ20の凹部12内に電子部品21が収容されて形成されている。電子部品21は、例えばボンディングワイヤ22等の導電性接続材を介してメタライズ層２に電気的に接続されている。また、図３に示す例では、蓋体23が金属筐体11の枠部11Ｂの上面に接合され、凹部12を塞いでいる。これによって、金属筐体11の凹部12と蓋体23とによって、電子部品21を気密封止する容器（符号なし）が構成されている。
【００４４】
蓋体23は、例えば平面視で四角形の平板状であり、金属筐体11と同様の金属材料を含む材料によって作製されている。蓋体23についても、金属筐体11と同様の金属材料を用い、同様の金属加工によって製作することができる。蓋体23は、例えば低融点ろう材を介した接合法または溶接法等の種々の接合法によって、金属筐体11の枠部11Ｂ上面に接合することができる。
【００４５】
このような電子装置30によれば、上記構成の配線基板10を含むことから、メタライズ層２を介した金属筐体11と絶縁基板１との接合強度が高い。したがって、長期信頼性の高い電子装置30とすることができる。
【００４６】
電子部品21は、マウント24を介して金属筐体11（底部11Ａの上面）に搭載されていてもよい。マウント24は、例えば、電子部品21と金属筐体11との熱膨張率の差を緩和して、熱応力を低減するために配置される。
【００４７】
実施形態の配線基板10およびこれを含む電子装置用パッケージ20および電子装置30において、前述したように、メタライズ層２は、マンガン化合物およびモリブデン化合物の少なくとも一方とシリカとを含む添加物を含有している。マンガン化合物およびモリブデン化合物は、メタライズ層２の第２表面部２ａにも含まれている。また、実施形態の配線基板10およびこれを含む電子装置用パッケージ20および電子装置30において、絶縁基板１にもマンガン化合物およびモリブデン化合物の少なくとも一方とシリカとを含む添加物が含まれていてもよい。以下、マンガン化合物およびモリブデン化合物の少なくとも一方とシリカとを含むものを単に添加物ともいう。
【００４８】
このような場合に、絶縁基板１およびメタライズ層２における添加物の含有率は、第１表面部１ａにおいて絶縁基板１の他の部分よりも大きくてもよい。また、第２表面部２ａにおいてメタライズ層２の他の部分よりも大きくてもよい。
【００４９】
添加物の含有率が、第１表面部１ａにおいて絶縁基板１の他の部分よりも大きく、第２表面部２ａにおいてメタライズ層２の他の部分よりも大きい場合には、第１表面部１ａと第２表面部２ａとの界面における同種の添加物同士の結合の強度を効果的に高めることができる。したがって、第１表面部１ａおよび第２表面部２ａを介したメタライズ層２と絶縁基板１との接合の強度を高めることができる。
【００５０】
また、このような場合には、メタライズ層２のうち第２表面部２ａ以外では添加物の含有率が比較的小さいため、メタライズ層２としての導通抵抗の低減等の電気的な特性向上に関し有利である。また、絶縁基板１のうち第１表面部１ａ以外では添加物の含有率が比較的小さいため、絶縁基板１としての電気絶縁性および機械的強度の確保等に関し有利である。
【００５１】
添加物の含有率が、第１表面部１ａにおいて絶縁基板１の他の部分よりも大きく、第２表面部２ａにおいてメタライズ層２の他の部分よりも大きい場合の各部分の添加物の含有率は、例えば次のように設定される。すなわち、絶縁基板１の第１表面部１ａにおけるマンガン化合物およびモリブデン化合物等の添加物の含有率は、例えば約１〜20質量％であり、他の部分における上記添加物の含有率は約５質量％以下であって第１表面部よりも小さい値である。また、メタライズ層２の第２表面部２ａにおけるマンガン化合物およびモリブデン化合物等の添加物の含有率は、例えば約１〜20質量％であり、他の部分における上記添加物の含有率は約５質量％以下である。メタライズ層２の他の部分に、酸化物等の化合物以外の状態であれば、マンガン等が存在していても構わない。
【００５２】
シリカ以外の上記添加物について、マンガン化合物およびモリブデン化合物以外のものとしては、マグネシウム、アルミニウム、シリコン（ケイ素）およびジルコニウム等の酸化物が挙げられる。添加物としてマグネシウムの酸化物が含まれている場合には、マグネシウム化合物とシリカとの反応でマグネシウムシリケートが生成し得る。このマグネシウムシリケートは、前述したシリケート相３の一部として機能することができる。これにより、メタライズ層２と絶縁基板１との接合の強度を高めることもできる。
【００５３】
第１表面部１ａおよび第２表面部２ｂを含む絶縁基板１およびメタライズ層２におけるマンガン化合物およびモリブデン化合物のいずれか一方およびシリカの含有率は、例えば前述した元素分析等の機器分析で測定することができる。この場合には、絶縁基板１とメタライズ層２との接合界面部分を厚み方向に切断した断面試料を作製する。この断面をＳＥＭで観察して元素分析すれば、各元素（Ｍｏ、Ｍｎ、Ｓｉ等）の存在割合を検知できる。その結果に基づいて、各化合物の含有率を測定することができる。
【００５４】
なお、上記の各例において、モリブデン化合物が酸化モリブデンであってもよい。また、マンガン化合物が酸化マンガンであってもよい。添加物は、酸化モリブデンおよび酸化マンガンを含むものであってもよい。言い換えれば、添加物は、シリカ（酸化ケイ素）とモリブデンおよびマンガンの少なくとも一方の酸化物とにより構成されるものであってもよい。
【００５５】
この場合には、絶縁基板１の第１表面部が酸化アルミニウムおよびムライト質焼結体を含む絶縁基板が酸化物であるため、酸化物を含む添加剤と絶縁基板１との接合の強度を高めることができる。そのため、前述した、第１表面部１ａと第２表面部２ａとの界面における同種の添加物同士の結合の強度を効果的に高める効果とあわせて、絶縁基板１とメタライズ層２との接合の強度を効果的に向上させることができる。したがって、電子装置30としての信頼性向上に有効な配線基板10とすることができる。また、そのような電子装置30を容易に製作することが可能な電子装置用パッケージ20とすることができる。また、信頼性向上に有利な電子装置30とすることができる。また、前述した各例と同様に、これらの配線基板10、電子装置用パッケージ20および電子装置30は、高周波信号の伝送速度向上にも有効である。
【００５６】
また、上記のように酸化モリブデンが添加されている場合には、酸化モリブデンが顔料として機能し、絶縁基板１が茶褐色等の暗色に着色される。これにより、絶縁基板１の表面における光の反射が抑制される。そのため、例えば電子部品21が光電変換素子であるときに、凹部12内での光の乱反射が抑制されて、信号の伝搬効率が高められる。
【００５７】
また、上記各例の配線基板10、電子装置用パッケージ20および電子装置30において、絶縁基板１が、マンガンアルミネート相およびマグネシウムアルミネート相の少なくとも一方をさらに含有していてもよい。以下において、マンガンアルミネート相およびマグネシウムアルミネート相を、特に区別せずアルミネート相という場合がある。絶縁基板１がアルミネート相を含有している場合には、絶縁基板１のアルミナ（酸化アルミニウム）およびムライト結晶化の進展が低減される。そのため、これらの結晶について、結晶粒径がより均一になり、かつ微小化できる。そのため、配線基板１としての誘電正接（いわゆるｔａｎδ）を低減させることができる。
【００５８】
この場合、アルミネート相が絶縁基板１の第１表面部１ａに存在していれば、上記誘電正接の低減効果を有効に得ることができる。アルミネート相は、第１表面部１ａ以外の絶縁基板１内部にも含まれていて構わないが、少なくとも、第１表面部１ａにアルミネート相が存在することにより、前述した効果を有効に得ることができる。
【００５９】
マンガンアルミネート相およびマグネシウムアルミネート相は、例えば、第１表面部１ａに含有されているマンガン成分（マンガンシリケート相等）およびマグネシウム成分（マグネシウムシリケート相等）と、絶縁基板１の酸化アルミニウム成分（酸化アルミニウム等）とによって生成されている。すなわち、配線基板１に熱処理を施すことによって、上記マンガン成分およびマグネシウム成分の少なくとも一方と酸化アルミニウムとを結合させて、上記アルミネート相を生成させて析出させることができる。
【００６０】
なお、アルミネート相は、メタライズ層２の第２表面部２ａにも含有されていて構わない。例えば上記のようにして生成させたアルミネート相は、第１表面部１ａに接した第２表面部２ａにも拡散して含有され得る。第２表面部２ａにもアルミネート相が含有されている場合には、上記のような誘電正接の低減効果を高めることができる。  実施形態の配線基板10では、絶縁基板１の下面および側面が第１表面部１ａを有している。また、絶縁基板１の下面および側面にメタライズ層２が位置している。このような形態の配線基板10であれば、絶縁基板１の下面および側面の両方を、金属筐体11の凹部12の内面にメタライズ層２を介して接合させることができる。この凹部12の内面は底部11Ａおよび枠部11Ｂの表面であり、凹部12の底面および内側面に相当する。そのため、絶縁基板１（配線基板10）の金属筐体11に対する接合の強度を効果的に向上させることができる。上記の接合は、絶縁基板１の下面および側面の両方ともに同じ種類のろう材４を用いることができる。
【００６１】
実施形態の電子装置用パッケージ20およびこれを含む電子装置30について、上記形態の配線基板10が含まれるときには、金属筐体11の凹部12の底面および内側面に絶縁基板１の下面および側面がメタライズ層２を介して接合されたものになる。このような電子装置用パッケージ20およびこれを含む電子装置30は、絶縁基板１と金属筐体11との接合の強度が効果的に向上されている。したがって、例えば配線基板10を介した外部の電気回路等との電気的および光学的な接続の信頼性の向上について有利な電子装置用パッケージ20および電子装置30とすることができる。
【００６２】
なお、実施形態の配線基板10、電子装置用パッケージ20および電子装置30において、絶縁基板１の下面または側面のみが、メタライズ層２が接合された第１表面部１ａを有していてもよい。この場合には、絶縁基板１にメタライズ層２を設ける工程数が低減される。そのため、配線基板10およびこれを含む電子装置用パッケージ20および電子装置30としての生産性および経済性等の点では有利である。
【００６３】
また、実施形態の配線基板10を含む電子装置用パッケージ20および電子装置30において、メタライズ層２（他のメタライズ層２Ｌを含む）および金属筐体11とのろう材4による接合構造において、例えば図５に示すように、ろう材４がフィレット４Ｆを有する形態であってもよい。ろう材４にフィレット４Ｆ部分が存在する場合には、ろう材４と金属筐体11との接合の強度を高めることができる。つまり、ろう材４を介した金属筐体11とメタライズ層２と絶縁基板１との接合の強度を高めることができる。また、ろう材４部分において絶縁基板１と金属筐体11との熱膨張率の差に起因して生じる熱応力を、フィレット４Ｆ部分において緩和することができる。
【００６４】
これにより、絶縁基板１と金属筐体11との接合の信頼性を効果的に高めることができる。したがって、電子部品21の封止の信頼性等の信頼性向上に有利な電子装置用パッケージ20および電子装置30とすることができる。
【００６５】
なお、このようなフィレット４Ｆは、金属筐体11の底部11Ａには限定されず、金属筐体11の枠部11Ｂにおいて存在していてもよい。この場合にも、絶縁基板１と金属筐体11との接合の信頼性、つまり電子部品21の気密封止の信頼性等の向上に有効な、電子装置用パッケージ20および電子装置30とすることができる。
【００６６】
また、枠部11Ｂにおいて、ろう材４がフィレット４Ｆを有するものであるときには、例えば蓋体23が金属筐体11（枠部11Ｂ）の上面に接合されるときの熱によりろう材４に熱応力が加わったとしても、蓋体23と枠部11Ｂとの接合の信頼性を効果的に高めることができる。
【００６７】
このようなフィレット４Ｆは、例えば、ろう材４の量（体積）、ろう付け温度、ろう付け部分における金属筐体11およびメタライズ層２表面の表面粗さ等の条件を調整することによって、ろう材４に設けることができる。例えば、ろう材４の量を多くすれば、フィレット４Ｆはろう付け部分から外側に広がる。この場合、ろう材４の量が多すぎると、ろう材の広がった部分が滑らかな凹面上のフィレット形状にならず、不定形状の塊状（いわゆるだま状等）になるため、熱応力を緩和する効果が小さくなる可能性がある。言い換えれば、フィレット４は、滑らかな凹面状の外面を有し、金属筐体11およびメタライズ層２（２Ｌ）に対して小さい濡れ角で接しているものが、気密封止等の信頼性向上に関しては有利である。
【００６８】
なお、本発明は以上の実施の形態の例に限定されるものではなく、本発明の要旨の範囲内であれば種々の変更は可能である。例えば、金属筐体11のうち蓋体23が接合される部分である枠部11Ｂの幅を、蓋体23が接合される上面部分において他の部分よりも小さくしてもよい。言い換えれば、枠部11Ｂの上面近くにおいて、外側面または内側面に段状部（切欠き部）を設けてもよい。この場合には、蓋体23の接合時に、枠部11Ｂの変形による熱応力緩和の効果を高めて、機密封止等の信頼性を向上させることができる。
【符号の説明】
【００６９】
１・・・絶縁基板
１ａ・・・第１表面部
２・・・メタライズ層
２ａ・・・第２表面部
２Ｌ・・・他のメタライズ層
３・・・シリケート相
４・・・ろう材
４Ｆ・・・フィレット
10・・・配線基板
11・・・金属筐体
11Ａ・・・底部
11Ｂ・・・枠部
12・・・凹部
13Ａ、13Ｂ・・・貫通部
14ｂ・・・第２接続点
20・・・電子装置用パッケージ
21・・・電子部品
22・・・ボンディングワイヤ
23・・・蓋体
24・・・マウント
30・・・電子装置
【図１】
2018155053.tif 000003
【図２】
2018155053.tif 000004
【図３】
2018155053.tif 000005
【図４】
2018155053.tif 000006
【図５】
2018155053.tif 000007
【国際調査報告】
2018155053.tif 000008
2018155053.tif 000009